"ビスフェノール骨格を有するウレタンジメタアクリレートA15~30質量、下記のメタアクリレート混合物B25~45質量、分子中に1個以上のメタアクリロイルオキシ基を有するメタアクリレートC25~45質量、及び、ビニル系単量体又はその混合物を共重合して得られる共重合体D3~15質量を含有する金属表面用被覆材組成物。但し、前記B成分は、ペンタエリスリトールトリメタアクリレート以下トリ体という、ペンタエリスリトールテトラメタアクリレート以下テトラ体という及びトリ体の水酸基がテトラ体のメタアクリロイル基にマイケル付加した化合物以下化合物Mというの混合物である。また、前記C成分は前記A成分及びB成分以外の化合物である。金属薄膜層が積層された樹脂成型品の金属膜表面に、請求項1に記載の金属表面用被覆材組成物の硬化物層が積層された積層樹脂成型品。本発明の目的は、金属に対して優れた付着性を有し、耐擦傷性,耐摩耗性が優れた硬化物層を得ることができる金属表面用被覆材組成物、及びその硬化物層が積層された積層樹脂成型品を提供することである。前記目的は、以下の本発明1及び2によって達成される。1ビスフェノール骨格を有するウレタンジメタアクリレートA15~30質量、下記のメタアクリレート混合物B25~45質量、分子中に1個以上のメタアクリロイルオキシ基を有するメタアクリレートC25~45質量、及び、ビニル系単量体又はその混合物を共重合して得られる共重合体D3~15質量を含有する金属表面用被覆材組成物。但し、前記B成分は、ペンタエリスリトールトリメタアクリレート以下トリ体という、ペンタエリスリトールテトラメタアクリレート以下テトラ体という及びトリ体の水酸基がテトラ体のメタアクリロイル基にマイケル付加した化合物以下化合物Mというを含む混合物である。また、前記C成分は前記A成分及びB成分以外の化合物である。2金属薄膜層が積層された樹脂成型品の金属膜表面に、前記1に記載の金属表面用被覆材組成物の硬化物層が積層された積層樹脂成型品。本発明の金属表面用被覆材組成物によれば、金属に対して優れた付着性を有し、耐擦傷性,耐摩耗性が優れた硬化物層を提供することができる。またこのような硬化物層が積層された積層樹脂成型品を提供することができる。この被覆材組成物は、携帯電話、化粧品容器等に用いられる金属薄膜層が積層された樹脂成型品のトップコート層形成用被覆材組成物として好適である。以下本発明について詳しく説明する。尚、本明細書において、メタアクリレートはアクリレート及びメタクリレートを意味し、またメタアクリロイルオキシはアクリロイルオキシ及びメタクリロイルオキシを意味する。<金属表面用被覆材組成物>本発明の金属表面用被覆材組成物は、ビスフェノール骨格を有するウレタンジメタアクリレートA15~30質量、下記のメタアクリレート混合物B25~45質量、分子中に1個以上のメタアクリロイルオキシ基を有するメタアクリレートC25~45質量、及び、ビニル系単量体又はその混合物を共重合して得られる共重合体D3~15質量を含有する金属表面用被覆材組成物である。<A成分>A成分は、ビスフェノール骨格を有するウレタンジメタアクリレートである。A成分は、例えば、ビスフェノール骨格を有するジオールa-1、ジイソシアネートa-2及びヒドロキシアルキルメタアクリレートa-3の反応によって得ることができる。ビスフェノール骨格を有するジオールa-1としては、例えば以下のものが挙げられる。ビスフェノールAエチレンオキサイド付加物付加モル数n=1~15、ビスフェノールAプロピレンオキサイド付加物付加モル数n=1~15、ビスフェノールAカプロラクトン付加物付加モル数n=1~10、ビスフェノールSエチレンオキサイド付加物付加モル数n=1~10及びビスフェノールSプロピレンオキサイド付加物付加モル数n=1~10。これらは単独で、又は二種以上を併用して用いることができる。これらの中で、ビスフェノールAエチレンオキサイド1モル付加物及びビスフェノールAエチレンオキサイド2モル付加物が工業的に入手し易く、好ましい。ジイソシアネートa-2としては、例えば以下のものが挙げられる。トリレンジイソシアネート、キシリレンジイソシアネート、ジフェニルメタンジイソシアネート、イソホロンジイソシアネート、ヘキサメチレンジイソシアネート、ジシクロヘキシルメタンジイソシアネート、メチルシクロヘキサンジイソシアネート、ノルボルネンジイソシアネート、トルイレンジイソシアネート、水添キシリレンジイソシアネート、ナフタレンジイソシアネート、テトラメチルキシレンジイソシアネート、ダイマー酸ジイソシアネート及びトリメチルヘキサメチレンジイソシアネート。これらは単独で、又は二種以上を併用して用いることができる。これらの中で、得られるウレタンジメタアクリレートAの粘度が低く、被覆材組成物の塗装時の作業性を向上させる点で、イソホロンジイソシアネートが好ましい。ヒドロキシアルキルメタアクリレートa-3としては、例えば以下のものが挙げられる。2-ヒドロキシエチルメタアクリレート、2-ヒドロキシプロピルメタアクリレート、2-ヒドロキシブチルメタアクリレート、4-ヒドロキシブチルメタアクリレート、6-ヒドロキシヘキシルメタアクリレート、ペンタエリスリトールトリメタアクリレート等のヒドロキシル基含有メタアクリレート及びそのカプロラクトン変性品やアルキルオキサイド変性品等に代表される、ヒドロキシル基含有メタアクリレート変性品;並びにブチルグリシジルエーテル、2-エチルヘキシルグリシジルエーテル、グリシジルメタアクリレート等のモノエポキシ化合物とメタアクリル酸との付加反応物。これらは単独で、又は二種以上を併用して用いることができる。これらの中で、ウレタンジメタアクリレートAの粘度が低く、被覆材組成物の塗装時の作業性を向上させる点で、2-ヒドロキシエチルメタアクリレート、2-ヒドロキシプロピルメタアクリレート及び4-ヒドロキシブチルメタアクリレートが好ましい。ビスフェノール骨格を有するジオールa-1、ジイソシアネートa-2及びヒドロキシアルキルメタアクリレートa-3の反応は公知の方法により行なうことができる。例えば、30~90°Cに加温したビスフェノール骨格を有するジオールa-1とジブチル錫ジラウレート等の触媒との混合物中に、ジイソシアネートa-2を2~6時間かけて滴下し、更に1~3時間反応させる。次いで、得られた反応液中にヒドロキシアルキルメタアクリレートa-3を1~3時間かけて滴下し、更に1~3時間反応させることにより、ウレタンジメタアクリレートAを得ることができる。A成分の使用割合はA~D成分の合計量100質量中、15~30質量、より好ましくは18~25質量である。15質量未満では硬化塗膜と金属膜との付着性が低下し、また30質量を超えると硬化塗膜の耐摩耗性が低下する。<B成分>B成分は、トリ体、テトラ体及び化合物Mを含む混合物である。B成分は、下記の高速液体クロマトグラフィーの測定条件にて測定された面積比がトリ体:テトラ体:化合物M=0.1~2.0:100:10.0~40.0の値を示すメタアクリレート化合物の混合物であることが好ましい。高速液体クロマトグラフィー測定条件:高速液体クロマトグラフ:アジレント株製1200SLカラム:TSK-gelODS-120T内径4.6mm、長さ250mmカラムの温度:40°C溶離液:水/アセトニトリル=50/50初期→32/6818分→0/10026~40分流速:1mL/min、検出波長:190~400nm定量波長:210nm試料濃度:0.1重量アセトニトリル溶液注入量:10μl。なお、上記の測定条件における、ペンタエリスリトールトリアクリレート以下トリ体Aという、ペンタエリスリトールテトラアクリレート以下テトラ体Aという及びトリ体Aの水酸基がテトラ体Aのアクリロイル基にマイケル付加した化合物以下化合物MAというのピーク保持時間は次の通りである。トリ体Aのピーク保持時間:5.22分テトラ体Aのピーク保持時間:9.36分化合物MAのピーク保持時間:21.54分。このB成分は、例えば特開2010-24380号公報に開示されている方法により得ることができる。B成分の使用割合は、A~D成分の合計量100質量中、25~45質量、より好ましくは30~40質量である。B成分の量が25質量未満では硬化塗膜の耐摩耗性が低下する。また45質量を超えると硬化塗膜硬化物層と金属膜との付着性が低下する。<C成分>C成分は、分子中に1個以上のメタアクリロイルオキシ基を有するメタアクリレートであって、前記A成分及びB成分以外の化合物である。C成分として使用可能なモノマーやオリゴマーとしては、A成分以外のウレタンメタアクリレート、エポキシメタアクリレート、ポリエステルメタアクリレート、並びに、トリ体、テトラ体及び化合物M以外のメタアクリレートなどの重合性不飽和結合を有する単官能メタアクリレート、または多官能メタアクリレートなどが挙げられ、硬化塗膜の要求性能に応じて適宜選択すれば良い。単官能メタアクリレートの具体例としては、例えば以下のものが挙げられる。メチルメタアクリレート、エチルメタアクリレート、ブチルメタアクリレート、プロピルメタアクリレート、n-ブチルメタアクリレート、i-ブチルメタアクリレート、t-ブチルメタアクリレート、ヘキシルメタアクリレート、2-エチルヘキシルメタアクリレート、ラウリルメタアクリレート、ステアリルメタアクリレート、モルフォリルメタアクリレート、2-ヒドロキシエチルメタアクリレート、2-ヒドロキシプロピルメタアクリレート、4-ヒドロキシブチルメタアクリレート、グリシジルメタアクリレート、ジメチルアミノエチルメタアクリレート、ジエチルアミノエチルメタアクリレート、トリシクロデカンメタアクリレート、ポリエチレングリコ-ルモノメタアクリレート、シクロヘキシルメタアクリレート、テトラヒドロフルフリルメタアクリレート、ジシクロペンタニルメタアクリレート、ジシクロペンテニルメタアクリレート、イソボルニルメタアクリレート、アリルメタアクリレート、2-エトキシエチルメタアクリレート、ベンジルメタアクリレート、フェノキシエチルメタアクリレート、フェニルメタアクリレート等のモノメタアクリレート、無水フタル酸と2-ヒドロキシエチルメタアクリレートとの付加物などのモノメタアクリレート化合物等。多官能メタアクリレートの具体例としては、例えば以下のものが挙げられる。ネオペンチルグリコールジメタアクリレート、エチレングリコールジメタアクリレート、ポリエチレングリコール繰り返し単位数以下nと記載する=2~15ジメタアクリレート、ポリプロピレングリコールn=2~15ジメタアクリレート、ポリブチレングリコールn=2~15ジメタアクリレート、2,2-ビス4-メタアクリロキシエトキシフェニルプロパン、2,2-ビス4-メタアクリロキシジエトキシフェニルプロパン、トリメチロ-ルプロパンジアクリレ-ト、ビス2-メタアクリロキシエチル-ヒドロキシエチル-イソシアヌレ-ト、トリメチロールプロパントリメタアクリレート、トリス2-メタアクリロキシエチルイソシアヌレ-ト、ジペンタエリスリトールテトラメタアクリレ-ト、ジペンタエリスリトールペンタメタアクリレ-ト、ジペンタエリスリトールヘキサメタアクリレ-ト、ビスフェノールA型ジエポキシとメタアクリル酸とを反応させたエポキシジメタアクリレート等のエポキシポリメタアクリレート、1,6-ヘキサメチレンジイソシアネートの3量体に2-ヒドロキシエチルメタアクリレートを反応させたウレタントリメタアクリレート、イソホロンジイソシアネートと2-ヒドロキシプロピルメタアクリレートとを反応させたウレタンジメタアクリレート、イソホロンジイソシアネートとペンタエリスリトールトリメタアクリレートとを反応させたウレタンヘキサメタアクリレート、ジシクロメタンジイソシアネートと2-ヒドロキシエチルメタアクリレートとを反応させたウレタンジメタアクリレート、ジシクロメタンジイソシアネートとポリn=6~15テトラメチレングリコールとのウレタン化反応物に2-ヒドロキシエチルメタアクリレートを反応させたウレタンジメタアクリレート等のウレタンポリメタアクリレート、トリメチロ-ルエタンとコハク酸およびメタアクリル酸とを反応させたポリエステルメタアクリレート、トリメチロ-ルプロパンとコハク酸、エチレングリコ-ル、及びメタアクリル酸とを反応させたポリエステルメタアクリレート等のポリエステルポリメタアクリレート等。これらは、1種又は2種以上を併用して用いることができる。C成分の使用割合は、A~D成分の合計量100質量中、25~45質量、より好ましくは30~40質量である。C成分の量が25質量未満では硬化塗膜の耐摩耗性が低下する。また45質量を超えると硬化塗膜と金属膜との付着性が低下する。<D成分>D成分は、ビニル系単量体またはその混合物を共重合して得られる共重合体であり、ラジカル重合開始剤の存在下に溶液重合法、塊状重合法、乳化重合法等により得ることができる。共重合可能な単量体の具体例としては、例えば以下のものが挙げられる。メチルメタアクリレート、エチルメタアクリレート、プロピルメタアクリレート、n-ブチルメタアクリレート、t-ブチルメタアクリレート、イソブチルメタアクリレート、2-エチルヘキシルメタアクリレート、n-ノニルメタアクリレート、シクロヘキシルメタアクリレート、ベンジルメタアクリレート、ジシクロペンタニルメタアクリレート、ジシクロペンテニルメタアクリレート、2-ジシクロペンテノキシエチルメタアクリレート、イソボルニルメタアクリレート、メトキシエチルメタアクリレート、エトキシエチルメタアクリレート、ブトキシエチルメタアクリレート、メトキシエトキシエチルメタアクリレート、エトキシエトキシエチルメタアクリレート、テトラヒドロフルフリルメタアクリレート等のアクリル酸エステル類;2-ヒドロキシエチルメタアクリレート、2-ヒドロキシプロピルメタアクリレート、3-ヒドロキシプロピルメタアクリレート、4-ヒドロキシブチルメタアクリレート等のヒドロキシアルキルメタアクリレート類;2-ヒドロキシエチルメタアクリレートとエチレンオキシドの付加物、2-ヒドロキシエチルメタアクリレートとプロピレンオキシドの付加物、2-ヒドロキシエチルメタアクリレートとε-カプロラクトンの付加物などの2-ヒドロキシエチルメタアクリレートと有機ラクトン類の付加物等の水酸基含有ビニルモノマー;スチレン、α-メチルスチレン、p-t-ブチルスチレン、ビニルトルエンなどのスチレン又はスチレン誘導体;N,N-ジメチルメタアクリルアミド、N,N-ジエチルメタアクリルアミド等のアクリルアミド化合物;メタアクリル酸、イタコン酸、マレイン酸、フマル酸等の不飽和カルボン酸類;メタアクリロニトリルのような重合性不飽和ニトリル類;マレイン酸ジエチル、マレイン酸ジブチル、フマル酸ジブチル、イタコン酸ジエチル、イタコン酸ジブチル等の不飽和カルボン酸エステル類;酢酸ビニル、プロピオン酸ビニルなどのビニルエステル類等。これら共重合可能な単量体は、1種又は2種以上を併用することができる。D成分の使用割合は、A~D成分の合計量100質量中、3~15質量、より好ましくは3~13質量である。D成分の量が3質量未満では硬化塗膜と金属膜との付着性が低下する。また15質量を超えると硬化塗膜の耐擦傷性,耐摩耗性,平滑性が低下する。<光重合開始剤>本発明においては、被覆材組成物を硬化させるために紫外線を用いることが好ましく、被覆材組成物中に光重合開始剤を含有することができる。光重合開始剤としては、例えば以下のものが挙げられる。ベンゾイン、ベンゾインモノメチルエーテル、ベンゾインイソプロピルエーテル、ベンゾインイソブチルエーテル、アセトイン、ベンジル、ベンゾフェノン、p-メトキシベンゾフェノン、ジエトキシアセトフェノン、ベンジルジメチルケタール、2,2-ジエトキシアセトフェノン、1-ヒドロキシシクロヘキシルフェニルケトン、メチルフェニルグリオキシレート、エチルフェニルグリオキシレート、2-ヒドロキシ-2-メチル-1-フェニルプロパン-1-オン、2-エチルアントラキノン等のカルボニル化合物;テトラメチルチウラムモノスルフィド、テトラメチルチウラムジスルフィド等の硫黄化合物;2,4,6-トリメチルベンゾイルジフェニルフォスフィンオキサイド等のアシルフォスフィンオキサイド等。これらは、単独で又は2種以上を併用して用いることが出来る。これらの中でも、硬化性に優れている点で、1-ヒドロキシシクロヘキシルフェニルケトン、ベンゾフェノン、メチルフェニルグリオキシレートが好ましい。光重合開始剤の含有量としては、被覆材組成物100質量部当たり0.1質量部以上であることが好ましく、1質量部以上であることがより好ましい。また、光重合開始剤の含有量としては、被覆材組成物100質量部当たり15質量部以下であることが好ましく、10質量部以下であることがより好ましい。更に、被覆材組成物には、必要に応じて、性能を損なわない範囲で、4-ジメチルアミノ安息香酸メチル、4-ジメチルアミノ安息香酸エチル、4-ジメチルアミノ安息香酸アミル、4-ジメチルアミノアセトフェノン等の公知の光増感剤を添加することもできる。<有機溶剤>また本発明の被覆材組成物には、必要に応じて望ましい粘度に調整するために有機溶剤を使用することができる。有機溶剤の例として以下のものが挙げられる。アセトン、メチルエチルケトン、メチルイソブチルケトン、シクロヘキサノン等のケトン系化合物;酢酸メチル、酢酸エチル、酢酸ブチル、乳酸エチル、酢酸メトキシエチル等のエステル系化合物;ジエチルエーテル、エチレングリコールジメチルエーテル、ジエチレングリコールモノエチルエーテル、ジエチレングリコールモノブチルエーテル、ジオキサン等のエーテル系化合物;トルエン、キシレン等の芳香族化合物;ペンタン、ヘキサン、石油ナフサ等の脂肪族化合物;イソプロピルアルコール、イソブタノール、n-ブタノール等のアルコール系化合物;1-メトキシプロパノール、1-メトキシプロパノールアセテート等のプロピレングリコール系化合物。有機溶剤の添加量は、被覆材組成物100質量部に対して100~500質量部が好ましい。<その他の成分>更に、本発明の被覆材組成物には、レベリング剤、消泡剤、沈降防止剤、潤滑剤、研磨剤、防錆剤、帯電防止剤、光安定剤、紫外線吸収剤、重合禁止剤などの添加剤を加えてもよい。<積層樹脂成型品>本発明の被覆材組成物は、金属薄膜層が積層された樹脂成型品の金属膜表面上において硬化されて、金属膜表面上に硬化物層として積層される。樹脂成型品としては、例えば、ABS樹脂、PC樹脂、AS樹脂、アクリル樹脂及びPP樹脂、並びにこれら樹脂のアロイ樹脂の成型品が挙げられる。樹脂成型品の表面には金属薄膜層が積層されるが、金属薄膜層を積層する際には、必要に応じて、あらかじめアンダーコート層を形成させることができる。アンダーコート層の形成と金属薄膜層の形成は、例えば以下のように実施される。樹脂成型品の表面に、まず、熱硬化性又は紫外線硬化性の公知のアンダーコート層を形成する。その後、このアンダーコート層の表面に、真空蒸着法、イオンプレーティング法、スパッタ法等によって金属薄膜層を形成させる。樹脂成型品の表面に積層される金属としては、例えば、アルミニウム及び錫が挙げられる。樹脂成型品への被覆材組成物の塗布方法としては、ハケ塗り、スプレーコート、ディップコート、スピンコート、フローコート等の公知方法が挙げられるが、塗布作業性、被膜の平滑性、均一性等の点から、スプレーコート法及びフローコート法が好ましい。塗膜の厚みは、硬化後の膜厚が3~40μm程度となるように、設定されることが好ましい。被覆材組成物を塗付した後に硬化物層を得る方法としては、例えば、活性エネルギー線照射により硬化する方法が挙げられる。活性エネルギー線としては、例えば、紫外線及び電子線が挙げられる。活性エネルギー線の照射条件としては、例えば、高圧水銀灯を用いた場合には、照射される紫外線エネルギー量が500~4,000mJ/cm2程度の条件が好ましい。被覆材組成物を塗布する際に、被覆材組成物に前述した有機溶剤を添加した場合には、被覆材組成物を硬化させる前に溶剤を揮発させる。溶剤を揮発する方法としては、例えば、赤外線ヒーターや温風等で加温して、温度40~130°Cで、時間1~20分間の条件下で有機溶剤を揮発させることができる。積層樹脂成型品は、金属薄膜層が積層された樹脂成型品の金属薄膜層の表面に硬化物層が積層されたものであり、照明、ライト等の反射鏡、リフレクター部品及び携帯電話等の家電製品並びに化粧品容器等の各種用途に用いることができる。以下、本発明を実施例により説明する。尚、以下において部及びはそれぞれ質量部及び質量を意味する。また、被覆材組成物の硬化物の各種評価は以下の方法により実施した。1.初期付着性被覆材組成物の硬化物と金属との付着性を以下の碁盤目剥離試験により評価した。金属薄膜層が積層された樹脂成型品の金属薄膜層の表面に被覆材組成物の硬化物層が積層された積層樹脂成型品の表面に、縦横各1mm間隔で樹脂基材まで達する碁盤目カットをカッターナイフで入れ、1mm2の碁盤目を100個作成し、その上にセロハンテープを貼りつけ、急激に剥がし、剥離した碁盤目の数を数えた。付着性の判定は以下の基準で行った。◎:剥離なし。〇:升目剥離はないがやや欠ける升目の数が10個以内。△:升目剥離の数が1~50個。×:升目剥離の数が51~100個。2.耐湿性試験後の付着性被覆材組成物の硬化物と金属との耐湿性試験後の付着性を以下の碁盤目剥離試験により評価した。金属薄膜層が積層された樹脂成型品の金属薄膜層の表面に硬化物層が積層された積層樹脂成型品を80°C、相対湿度85の恒温恒湿器に24時間入れた。その後、恒温恒湿器から取り出した積層樹脂成型品の硬化物層の表面に縦横各1mm間隔で樹脂基材まで達する碁盤目カットをカッターナイフで傷を入れ、1mm2の碁盤目を100個作成した。その上にセロハンテープを貼りつけ、急激に剥がし、碁盤目の剥離状態を観察し、耐湿性試験後の付着性の評価の判定を以下の基準で行った。◎:剥離なし。〇:升目剥離はないがやや欠ける升目の数が10個以内。△:升目剥離の数が1~50個。×:升目剥離の数が51~100個。3.硬度金属薄膜層が積層された樹脂成型品の金属薄膜層の表面に被覆材組成物の硬化物層が積層された積層樹脂成型品の表面をスチールウール0000、ボンスター株製で表面を5往復擦り、積層樹脂成型品の表面の傷つき易さを目視にて観察し、以下の基準で硬度を評価した。◎:傷跡がない。○:僅かに傷跡がある。△:傷跡がはっきりと残っている。×:傷跡が多く残っている。[製造例1]ウレタンジメタアクリレートA-1の製造13Lの4つ口フラスコ内に、ビスフェノールAプロピレンオキサイド付加物株ADEKA製、商品名:アデカポリエーテルBPX-11285g、ネオペンチルグリコール21g及びジブチル錫ジラウレート0.2gを仕込んでウォーターバスで内温が60°Cになるように加温した。2一方、イソホロンジイソシアネート436gを側管付きの滴下ロート1内に仕込んだ。この滴下ロート1内の液を、上記1で調製したフラスコ中の内容物を攪拌しながら、フラスコ内温を60°Cに保って、フラスコ内に等速滴下により2時間かけて滴下し、同温度で1時間攪拌してイソホロンジイソシアネートを反応させた。3また一方、2-ヒドロキシエチルアクリレート232gと2,6-ジ-ターシャリブチル-4-メチルフェノール1.5gの均一溶液を別の滴下ロート2内に仕込んだ。上記2で得られたフラスコ内容物の温度を70°Cに上げ、フラスコ内温を70°Cに保ちながら、滴下ロート2内の液をフラスコ内に等速滴下により1時間かけて滴下した。その後、フラスコ内容物の温度を70°Cに保ちながら、6時間撹拌して、GPC測定によるポリスチレン換算の数平均分子量が6,800のウレタンジメタアクリレートA-1を製造した。[製造例2]メタアクリレート混合物B-1の製造攪拌機、温度計を備えた反応器内に、トリ体A、テトラ体A及び化合物MAからなるアクリレート混合物であって、トリ体A及びテトラ体Aを77質量含む混合物前記条件で測定された面積比で、トリ体A:テトラ体A:化合物MA=133.7:100:5.9の割合で含む混合物80部、反応溶媒としてトルエン80部、酸触媒としてメタンスルホン酸2.1部及び重合禁止剤として2,6-ジ-tert-ブチル-4-メチルフェノールハイドロキノンモノメチルエーテル0.01部を仕込んだ後、80°Cに加熱し、8時間反応させた。反応終了後、反応液に水30部を加え、20°Cで攪拌した後静置し、下層水層を除去した。上層有機層を、1~400mmHgの減圧下80°Cで4時間攪拌しトルエンを留去したところ、79部の液状のアクリレート混合物を得た。得られたアクリレート混合物を使用して、下記条件で高速液体クロマトグラフィーにより分析した結果、トリ体A、テトラ体A及び化合物MAの割合は以下の通りであった。トリ体A:テトラ体A:化合物MA=0.7:100:12.7。[製造例3]D成分:共重合体D-1の製造2Lの4つ口フラスコ内にトルエン500gを仕込み、内温が80°Cになるように加温した。また、N-n-ブトキシメチルアクリルアミド150g30、メチルメタクリレート25g5、スチレン75g15及びイソボルニルメタクリレート250g50と、重合触媒としてアゾビスイソブチルニトリル1gの混合物を側管付きの滴下ロート内に仕込んだ。フラスコの内温を80°Cに保ち、フラスコ内を攪拌しながら、滴下ロート内の混合物を等速滴下により2時間かけてフラスコ内に滴下した。その後1時間毎にアゾビスイソブチルニトリル0.2gを合計4回、追加投入しながら6時間攪拌し、GPC測定によるポリスチレン換算による質量平均分子量が3.0×104の共重合体D-1を50質量含むトルエン溶液を得た。[製造例4]アンダーコート材U-1の調製滴下する単量体として、N-n-ブトキシメチルアクリルアミド150g30、メチルメタクリレート200g40及びスチレン150g30とした。それ以外は製造例3と同様にして、GPC測定によるポリスチレン換算による質量平均分子量が1.8×104の共重合体K-1を50含むトルエン溶液を得た。共重合体K-1のトルエン溶液100部と、DPHA日本化薬株製、商品名:KAYARADDPHA30部、EO変性水素化ビスフェノールAジアクリレート第一工業製薬株製、商品名:ニューフロンティアHBPE―410部、ジシクロペンテニルオキシエチルアクリレート日立化成工業株製、商品名:ファンクリルFA-512A5部、ベンゾフェノン5部、酢酸ブチル80部及びイソブタノール100部を混合し、攪拌してアンダーコート材U-1を調製した。なお、実施例及び比較例における略号は、以下の化合物を表わす。実施例1~51.アンダーコート層および金属薄膜層の形成幅5cm、長さ9cm及び厚さ3mmのABS樹脂成型品のテストピースに、前述したアンダーコート材-1を硬化後の膜厚が15μmとなるようにスプレー塗装した。その後、塗装された樹脂成型品のテストピースを、60°Cの温風乾燥器中に5分間保持して有機溶剤を揮発させた。次いで、得られたテストピースに対して、空気中で、高圧水銀灯により、波長340~380nm、積算光量1,000mJ/cm2の活性エネルギー線を照射し、塗膜を硬化させて、膜厚15μmのアンダーコート層を形成した。次いで、日本真空技術株製の真空蒸着装置商品名:EBX-6Dを使用してアルミニウム膜厚が約100nmとなるように真空蒸着させて、表面にアルミニウム製の金属薄膜層が積層された樹脂成型品を得た。2.硬化物層の積層表2に示す種類と量の材料をステンレス鋼製の容器に計量投入し、全体が均一になるまで30分間攪拌して、被覆材組成物H-1~H-5を調製した。この被覆材組成物を前記樹脂成型品のアルミニウム膜の表面に硬化後の膜厚が10μmとなるようにスプレー塗装した。得られた塗装物を60°Cの温風乾燥器中に5分間保持して有機溶剤を揮発させ、空気中で、高圧水銀灯により、波長340~380nm、積算光量1,000mJ/cm2の活性エネルギー線を照射し塗膜を硬化させた。これにより、金属薄膜層が積層された樹脂成型品の金属膜表面に、組成物の硬化物層が積層された積層樹脂成型品を得た。評価結果を表2に示す。比較例1表2に示す種類と量の材料を使用する以外は実施例1と同様にして、被覆材組成物H-11を調製し積層樹脂成型品を得た。評価結果を表2に示す。なお、ペンタエリスリトールテトラアクリレートテトラ体Aは、B成分であるメタアクレート混合物の一成分であるが、単独で用いられているため、表2においてはC成分として分類されている。評価結果実施例1~5では被覆材組成物の硬化物層と金属薄膜層との初期付着性、及び耐湿性試験後の付着性が優れていることがわかる。これに対し、比較例1では、B成分であるトリ体と化合物Mを含まないために、耐湿性試験後の付着性が不良であった。"